СПОСОБ ТЕМПЕРАТУРНОЙ ОБРАБОТКИ СПЛАВОВ МАГНИЯ

1. Способ низкотемпературной термообработки сплава на основе магния, способного к упрочнению при старении, включающий следующие стадии:
(а) обеспечение способного к упрочнению при старении сплава на основе магния, обработанного гомогенизационным отжигом и закаленного, имеющего плотно упакованную гексогональную решеточную структуру; и
(б) осуществление низкотемпературного старения указанного сплава при температуре ниже 100°С в течение времени, достаточного для формирования улучшенной ответной реакции на старение, включающей повышение устойчивости к деформации и одного или нескольких свойств, выбранных из группы, включающей максимальную твердость, прочность на разрыв, пластичность и вязкость разрушения, при этом
состаренный сплав содержит дисперсные выделения типа зон Гинье-Престона (ГП), в том числе ГП1 и ГП2 (согласно представленному здесь определению) дисперсные выделения, перпендикулярно к основной плоскости магния.
2. Способ по п.1, отличающийся тем, что указанная улучшенная ответная реакция на старение относится по меньшей мере как к повышению прочности на разрыв, так и пластичности.
3. Способ по п.1, отличающийся тем, что указанный сплав на основе магния, способный к упрочнению при старении, представляет собой сплав на основе Mg-Zn.
4. Способ по п.1, отличающийся тем, что указанная улучшенная ответная реакция на старение сравнима или превышает таковую для сплава того же состава, обработанного старением в условиях Т6.
5. Способ по п.1, отличающийся тем, что указанный сплав содержит один или несколько ускорителей, включающих легирующие элементы, ускоряющие указанное упрочнение при низкотемпературном старении.
6. Способ по п.5, отличающийся тем, что указанные один или несколько ускорителей выбраны из марганца и алюминия.
7. Способ по п.5, отличающийся тем что один или несколько ускорителей выбраны из титана, ванадия, хрома и бария.
8. Способ по п.1, отличающийся тем, что указанное низкотемпературное старение вызывает образование указанных дисперсных выделений типа зон ГП большой численной плотности, имеющих размер от 3 до 30 нм.
18
20
3
23
24
3
9. Способ по п.1, отличающийся тем, что указанное низкотемпературное старение вызывает образование указанных дисперсных выделений типа зон Г Ч, имеющих численную плотность в условиях низкотемпературного старения выше, чем примерно 10-10 частиц/м и предпочтительно около 10-10 частиц/м.
10. Способ по п.1, отличающийся тем, что низкотемпературное старение проводят при температуре выше температуры окружающей среды.
11. Способ по п.1, отличающийся тем, что низкотемпературное старение проводят при температуре ниже или равной 95°С.
12. Способ по п.1, отличающийся тем, что низкотемпературное старение проводят в течение по меньшей мере 24 ч.
13. Способ по п.1, отличающийся тем, что низкотемпературное старение проводят в течение по меньшей мере 2 недель.
14. Способ по п.1, отличающийся тем, что низкотемпературное старение проводят в течение по меньшей мере 8 недель.
15. Способ по п.1, отличающийся тем, что низкотемпературное старение проводят сразу после закалки.
16. Способ получения сплава на основе магния, способного к упрочнению при старении, включающий следующие стадии:
(a) гомогенизационный отжиг способного к упрочнению при старении сплава на основе магния в подходящем диапазоне или диапазонах повышенных температур, в течение интервала или интервалов времени, достаточных для растворения элементов, участвующих в реакции образования дисперсных выделений, с образованием твердого раствора;
(b) закалку сплава, обработанного гомогенизационным отжигом, от температурного цикла стадии (а), с сохранением растворенных элементов в пересыщенном твердом растворе для получения закаленного сплава имеющего плотно упакованную гексогональную решеточную структуру; и
(c) осуществление низкотемпературного старения закаленного сплава, полученного на стадии (b) при температуре ниже 100°С в течение времени, достаточного для формирования улучшенной ответной реакции на старение, включающей повышение устойчивости к деформации и одного или нескольких свойств, выбранных из группы, включающей максимальную твердость, прочность на разрыв, пластичность и вязкость разрушения, при этом состаренный сплав содержит дисперсные выделения типа зон Гинье-Престона (ГП), в том числе ГП1 и ГП2 (согласно представленному здесь определению) дисперсные выделения, перпендикулярно к основной плоскости магния.
17. Способ по п.17, отличающийся тем, что указанный диапазон повышенных температур на стадии (а) составляет от 5 до 20°С ниже температуры солидуса указанного сплава.
18. Способ по п.17, отличающийся тем, что указанный диапазон повышенных температур на стадии (а) выбирают таким, чтобы максимально увеличить пересыщенность вакансий в твердом растворе после закалки.